(57)【要約】【課題】耐溶剤性、耐熱性、成形性、透明性に優れたインサート成形用ポリエステルシートを提供する。【解決手段】共重合ポリエステルを主たる構成成分とするインサート成形用ポリエステルの未延伸シートであって、前記シートは、弾性率が２００〜１５００ＭＰａ、広角Ｘ線で測定した結晶化指数Ｘｃが５％以上、かつヘイズ（厚み１００μｍ換算）が１５％以下であることを特徴とするインサート成形用ポリエステルシート。【選択図】　図１
2004107587.tif 000002
【特許請求の範囲】
【請求項１】
共重合ポリエステルを主たる構成成分とするインサート成形用ポリエステルの未延伸シートであって、前記シートは、弾性率が２００〜１５００ＭＰａ、広角Ｘ線で測定した結晶化指数Ｘｃが５％以上、かつヘイズ（厚み１００μｍ換算）が１５％以下であることを特徴とするインサート成形用ポリエステルシート。
【請求項２】
前記共重合ポリエステルは、ハードセグメントとソフトセグメントからなる共重合ポリエステルであって、前記ハ−ドセグメントを構成するジカルボン酸成分の少なくとも７０モル％以上が、テレフタル酸（ＴＰＡ）、２，６−ナフタレンジカルボン酸（ＮＤＡ）、４，４′−ビフェニルジカルボン酸（ＢＰＡ）の少なくとも１種以上であることを特徴とする請求項１記載のインサート成形用ポリエステルシート。
【請求項３】
前記ハ−ドセグメントを構成するグリコ−ル成分が、１，４−テトラメチレングリコ−ル（ＴＭＧ）及びエチレングリコ−ル（ＥＧ）を含み、かつハ−ドセグメントを構成する全グリコ−ル成分に対する組成比が、ＴＭＧが２０〜９５モル％で、かつＥＧが５〜８０モル％であることを特徴とする請求項１または２記載のインサート成形用ポリエステルシート。
【請求項４】
前記共重合ポリエステルは、１，４−テトラメチレングリコール（ＴＭＧ）とエチレングリコ−ル（ＥＧ）との組成比が下記式（１）を満足することを特徴とする請求項３記載のインサート成形用ポリエステルシート。
−０．０１Ｚ＋０．３５　＜　Ｘ／Ｙ　＜　−０．０１Ｚ＋０．５５　…（１）
Ｘ：全グリコ−ル成分に対するエチレングリコ−ル成分のモル％
Ｙ：全グリコ−ル成分に対する１，４−テトラメチレングリコ−ル成分のモル％
Ｚ：全グリコ−ル成分に対するダイマ−ジオ−ル成分のモル％
【請求項５】
前記ソフトセグメントを構成するソフト成分が、数平均分子量が１００〜１，０００である長鎖脂肪族ジカルボン酸、数平均分子量が１００〜１，０００である長鎖脂肪族グリコ−ル、数平均分子量が５００〜４，０００であるポリアルキレンオキシドグリコ−ルの少なくとも１種以上であることを特徴とする請求項１〜４のいずれかに記載のインサート成形用ポリエステルシート。
【請求項６】
前記ソフトセグメントを構成するソフト成分が、ダイマ−ジオ−ル（ＤＤＯ）であり、かつポリエステルの全グリコ−ル成分に対するＤＤＯの組成比が１〜６０モル％であることを特徴とする請求項１〜４のいずれかに記載のインサート成形用ポリエステルシート。
【発明の詳細な説明】
【０００１】
【発明の属する技術分野】
本発明は、図柄層を印刷したシートを金型内に入れて成形樹脂と一体化接着させ、印刷によって図柄を形成することが困難な形状の成形品であっても図柄を容易に形成することができる、インサート成形に好適なポリエステルシート及びそれを用いた成形品に関するものである。
【０００２】
【従来の技術】
従来、上記インサート成形用シートとして、透明性及び加工性に優れたアクリルシートが使用されていた。しかしながら、アクリルシートは有機溶剤に侵されやすく印刷後のフィルム強度が落ちる問題があった。また、高温環境下では、塩化ビニル製品などの可塑剤を含む製品にアクリルシートが融着したり表面が侵されるなどの問題があった。
【０００３】
ポリエチレンテレフタレートフィルムではこれらの問題は発生しないが、フィルムの成形性が不充分であり、成形時にフィルムが破断するなどの問題があった。また、非晶性ポリエステルシートでは、熱履歴による白化の問題があった。一方、ポリカーボネートシートでは、透明性や耐熱性は優れているが、耐溶剤性が不十分であり使用する薬剤や手の油などにより透明性が損なわれることがあった。
【０００４】
前記ポリエステルの成形性を改良するために、ポリエステルにソフトセグメントを共重合して柔軟性を付与する方法が多数開示されている。
【０００５】
例えば、ポリエステルを柔軟化する方法として、ポリエチレンテレフタレ−ト等のハ−ドセグメントにドデカンジカルボン酸やダイマ−酸等の長鎖脂肪族ジカルボン酸等を共重合する方法（例えば、特許文献１参照）、またジカルボン酸成分としてテレフタル酸とダイマ−酸、グリコ−ル成分として１，４−テトラメチレングリコールとエチレングリコ−ルを共重合する方法（例えば、特許文献２）などが開示されている。
【０００６】
【特許文献１】
特公昭４２−８７０９号公報
【特許文献２】
特開平３−２３１９３号公報
【０００７】
しかしながら、長鎖脂肪族ジカルボン酸や長鎖分岐脂肪族ジカルボン酸をポリエチレンテレフタレ−トに共重合する方法では、加工時の折り曲げなどで応力白化を生じたり、ガラス転移点（Ｔｇ）以上の温度下で放置すると結晶化が進行し、白化により透明性が低下するなどの問題がある。
【０００８】
また、ポリテトラメチレングリコ−ル（ＰＴＭＧ）などの長鎖ポリエ−テル、また、ダイマ−酸（ＤｉＡ）などの長鎖脂肪族ジカルボン酸をＰＢＴに共重合することで柔軟性を付与する方法が開示されている（例えば、特許文献３、４参照）。
【０００９】
【特許文献３】
特公昭５７−４８５７７号公報
【特許文献４】
特公昭５４−１５９１３号公報
【００１０】
しかしながら、これらの共重合ポリエステルは、ハ−ドセグメントにポリブチレンテレフタレ−ト（ＰＢＴ）の結晶相を利用しているため、成形体は高度に結晶化しやすく、白化により透明性が低下するという問題がある。
【００１１】
【発明が解決しようとする課題】
本発明の目的は、耐溶剤性、耐熱性、成形性、透明性に優れたインサート成形用ポリエステルシートを提供することにある。
【００１２】
【課題を解決するための手段】
上記課題を解決することができた本発明とは、共重合ポリエステルを主たる構成成分とするインサート成形用ポリエステルの未延伸シートであって、前記シートは、弾性率が２００〜１５００ＭＰａ、広角Ｘ線で測定した結晶化指数Ｘｃが５％以上、かつヘイズ（厚み１００μｍ換算）が１５％以下であることを特徴とするインサート成形用ポリエステルシートである。
【００１３】
【作用】
本発明において、ポリエステルシートシートは共重合ポリエステルを主たる構成成分とするものである。前記共重合ポリエステルは、ハ−ドセグメントとソフトセグメントを分子鎖に有する。ハ−ドセグメントをポリエステル分子鎖に導入する目的は、ポリエステルにブロッキング性と透明性とを付与することにある。一方、ソフトセグメントをポリエステル分子鎖に導入する目的はポリエステルに柔軟性を付与し、成形性を高めるためである。
【００１４】
一般的に、柔軟性を有するポリエステルのＴｇは常温以下であり、Ｔｇが高くなると通常の使用条件では柔軟性が不十分となる。本発明のポリエステルシートの原料となる共重合ポリエステルもＴｇは低い。このため、溶融成形によって得られた未延伸シートは、シート製造直後は透明であってもＴｇ以上の雰囲気下に放置しておくと、結晶が徐々に成長し白化のため透明性が悪化する場合がある。この現象は、溶融状態から急冷することによって、過冷却状態（アモルファス状態）にあったものが、Ｔｇ以上の温度雰囲気下で結晶化が進行したことを意味する。
【００１５】
ところが、本発明のポリエステルシートは、共重合ポリエステルを溶融状態から急冷して得られる未延伸シートが、この冷却過程で既に微結晶化しているため、Ｔｇ以上の温度雰囲気下で放置しても、もはや結晶が成長することはなく、白化しない。この点が、本発明のポリエステルシートにおける最大の特徴である。
【００１６】
本発明では、ポリエステルシートの特徴を弾性率、結晶化指数Ｘｃ、ヘイズという特性値を用いて表現している。
【００１７】
弾性率は、ポリエステルシートの柔軟性を表す指標である。柔軟性は、例えば、ハ−ドセグメントの構造、使用するソフトセグメントの種類や量によって制御することができる。弾性率は、その値が大きくなるとともに硬く、逆に小さくなるとともに柔らかくなる。
【００１８】
本発明のポリエステルシートは、インサート成形時の成形性の点から、弾性率が２００〜１５００ＭＰａであることが重要である。弾性率の上限は、１４５０ＭＰａであることが好ましく、特に好ましくは１４００ＭＰａである。一方、弾性率の下限は、６００ＭＰａであることが好ましく、特に好ましくは８００ＭＰａである。弾性率が２００ＭＰａ未満であると、インサート成形することが困難になるばかりでなく、取り扱い難くなり、実用的でない。さらに、ソフトセグメントの組成比が高くなるので、コスト的にも不利になる。
【００１９】
結晶化指数Ｘｃは、微結晶化の度合いを示す尺度であり、ハンドリング性に対して重要な指標である。Ｘｃは、例えば、ハ−ドセグメントの構造によって制御することができる。ハンドリング性の点からは、Ｘｃは大きければ大きいほどよく、５％以上とすることが必要であり、好ましくは６％以上であり、特に好ましくは７％以上である。一方、結晶化指数Ｘｃが５５％を越えるようにすることはポリマー構造の面で技術的に困難である。結晶化指数Ｘｃが５５％以下であっても５％以上あれば一般的には十分なハンドリング性を有しているので、結晶化指数Ｘｃを積極的に５５％を越えるようにすることは技術的な困難さを考慮するとあまり実用的でない。
【００２０】
ヘイズは、ポリエステルシートの透明性を表す指標である。ヘイズは小さければ小さいほど透明性に優れ、シート厚み１００μｍの換算値で１５％以下とすることが重要であり、好ましくは１０％以下、より好ましくは５％以下であり、特に好ましくは３％以下である。ヘイズが１５％を超えると、白化が著しく、もはや透明性があるとは言えなくなる。一方、ヘイズの下限は０．１％とすることが好ましい。ヘイズを０．１％未満としても目視評価による透明性に大きな差異がなく、ヘイズを積極的に０．１％未満とすることは技術的困難さを考慮するとあまり実用的でない。
【００２１】
前記柔軟ポリエステルシートは、前述のように溶融後急冷することのみでも微細結晶化が可能であるため、シート製造時に加熱結晶化工程を省略することができ、生産性を高めることができる。さらには、高熱環境下に放置しても透明性が低下することがない点、可塑剤を含有していないため、可塑剤がシート表面にブリードアウトすることによる諸問題、例えば、印刷図柄の滲み、図柄層との接着強度の低下、他のものと接触した場合に可塑剤の移行、がないなどのメリットがある。
【００２２】
【発明の実施の形態】
以下に、本発明のインサート成形用ポリエステルシートを詳細に説明する。
【００２３】
（１）透明性、柔軟性、ハンドリング性の付与
（１−１）共重合ポリエステルのハ−ドセグメント
本発明のインサート成形用ポリエステルシートに用いる共重合ポリエステルの設計において、まず、透明性、柔軟性、ハンドリング性の３つの性能をいずれも兼備する共重合ポリエステルの開発を行った。その際、最も困難な技術課題は透明性とハンドリング性の両立である。そのためには、共重合ポリエステルのソフトセグメントを拘束するハ−ドセグメントの設計が重要である。
【００２４】
結晶の観点からは、透明性とハンドリング性とは２律背反する特性である。なぜなら、結晶化の進行とともに透明性は悪くなるのに対し、ハンドリング性は逆に向上する。すなわち、透明性とハンドリング性という相反する特性をいかに両立させるかが、本発明における最も重要な技術課題である。
【００２５】
一般に、結晶化速度の遅いＰＥＴは成形時に、溶融状態から急冷して過冷却状態（アモルファス）にすると、透明な成形体が得られる。ところが、得られた成形体をＴｇ以上の温度下で放置すると結晶化が進行し白化する。この現象は、結晶化の進行とともに結晶が成長した結果である。従って、透明性を良好にする為には、結晶のサイズを限りなく小さくすること、つまり微結晶とする必要がある。
【００２６】
一方、ハンドリング性、つまり、レジン乾燥時のブロッキングや成形・加工時の金型やロ−ラ−からの解離性、さらには成形体同士の接着等は、結晶サイズとは無関係に、結晶化の度合、換言すれば結晶化度によって支配される。結晶化度は、結晶の数と結晶サイズの積で定義される。
【００２７】
以上のことから、結晶相でのハ−ドセグメントを構成する場合、透明性の観点から、結晶のサイズを微結晶とすること、かつ、結晶化度に支配されるハンドリングの観点からは、微結晶の数を多くすること、の２要件が必要不可欠となる。
そのためには、ハ−ドセグメントを構成するポリマ−構造の選択が非常に重要となってくる。
【００２８】
一般に、ポリエステルは、ポリマ−構造によって結晶性が大きく異なる。例えば、代表的なＰＥＴとＰＢＴではその結晶性が大きく異なり、ＰＢＴは結晶化速度が非常に速い。結晶相に求められる性質としては、透明性とハンドリング性の両立の観点から、微結晶でしかも数が多いことである。
【００２９】
これらの要件を満足できる共重合ポリエステルの組成としては、例えば、下記の２つの条件を満たすハ−ドセグメントを用いることにより、透明性とハンドリング性を両立させることができる。
【００３０】
（ａ）ハ−ドセグメントを構成するポリエステルのグリコ−ル成分として、１，４−テトラメチレングリコール（ＴＭＧ）及びエチレングリコ−ル（ＥＧ）を含み、かつハ−ドセグメントを構成するポリエステルの全グリコ−ル成分に対する組成比が、ＴＭＧが２０〜９５モル％で、かつＥＧが５〜８０モル％であること。
【００３１】
（ｂ）ハ−ドセグメントを構成するポリエステルのジカルボン酸成分として、テレフタル酸（ＴＰＡ）、２，６−ナフタレンジカルボン酸（ＮＤＡ）、４，４′−ビフェニルジカルボン酸（ＢＰＡ）から選ばれた少なくとも１種を７０モル％以上含有すること。
【００３２】
前記２条件を充足しない場合は、結晶が微結晶とはならず、白化して透明性が無くなったり、軟化点が低下して接着性が増し、レジンの乾燥時や成形時のハンドリング性が悪くなる場合がある。
【００３３】
ハ−ドセグメントを構成するポリエステルの組成は、グリコ−ル成分として、ＴＭＧ／ＥＧの組成比が２３〜９４モル％／７７〜６モル％であることがさらに好ましく、特に好ましくはＴＭＧ／ＥＧが２５〜９３モル％／７５〜７モル％である。一方、ジカルボン酸成分として、ＴＰＡ、ＮＤＡ、ＢＰＡから選ばれた少なくとも１種が７５モル％以上であることがさらに好ましく、特に好ましくは８０モル％以上である。
【００３４】
ハ−ドセグメントを構成するポリエステルは、前記ジカルボン酸以外に、イソフタル酸、シクロヘキサンジカルボン酸、コハク酸、アジピン酸、セバシン酸などのジカルボン酸、またグリコ−ル成分としては、１，３−トリメチレングリコ−ル、１，５−ペンタメチレングリコ−ル、１，４−シクロヘキサンジメタノ−ル、１，６−ヘキサメチレンジメタノ−ル、等のグリコ−ルを共重合成分として使用することも可能である。
【００３５】
（１−２）共重合ポリエステルのソフトセグメント
ソフトセグメントはポリエステルに柔軟性を付与するために不可欠であり、エントロピ−弾性を有することが重要である。好適なソフト成分としては、ポリアレキレンオキシドグリコ−ル、脂肪族ポリエステル、長鎖脂肪族ジカルボン酸、長鎖脂肪族グリコ−ル等が挙げられる。
【００３６】
ソフト成分として、長鎖脂肪族ジカルボン酸や長鎖脂肪族グリコ−ルを用いた場合には、数平均分子量が１００未満では充分な柔軟性が得られにくい。一方、数平均分子量が１，０００を越えると、ハ−ドセグメントとの相溶性が悪くなり透明性が低下しやすくなる。また、ポリアルキレンオキシドグリコ−ルを用いた場合は、数平均分子量の範囲が５００未満、または４，０００を越える場合には、いずれも目的とする透明柔軟ポリエステルとなりにくい。
【００３７】
本発明において、共重合ポリエステルのソフト成分としては、長鎖脂肪族グリコ−ルであるダイマ−ジオ−ル（ＤＤＯ）が透明性の点から最も有効である。ＤＤＯの組成比は、所望する柔軟性によって異なるが、ポリエステルの全グリコ−ル成分に対して１〜６０モル％が好ましく、より好ましくは２〜５８モル％であり、特に好ましくは３〜５５モル％である。ＤＤＯの組成比が１モル％未満では、柔軟性が不十分となりやすい。一方、６０モル％を超えると、Ｔｇが低くなり過ぎて、成形・加工性やハンドリング性が悪化しやすくなる。
【００３８】
（１−３）ハ−ドセグメントとソフトセグメントの関係
特に、透明性、柔軟性、ハンドリング性を３つの特徴を有する共重合ポリエステルを得るには、ハ−ドセグメントを構成するグリコ−ル成分とソフトセグメントを構成するグリコ−ル成分が、例えば、下記の条件を満足することが好ましい。
【００３９】
（ａ）ハ−ドセグメントを構成するグリコ−ル成分が、主として１，４−テトラメチレングリコールとエチレングリコ−ルからなり、ソフトセグメントを構成するグリコ−ル成分が主としてダイマ−ジオ−ルからなること。
【００４０】
（ｂ）１，４−テトラメチレングリコ−ルとエチレングリコ−ルの組成比が、下記式（１）を満足すること。
−０．０１Ｚ＋０．３５　＜　Ｘ／Ｙ　＜　−０．０１Ｚ＋０．５５　…（１）
Ｘ：全グリコ−ル成分に対するエチレングリコ−ル成分のモル％
Ｙ：全グリコ−ル成分に対する１，４−テトラメチレングリコ−ル成分のモル％
Ｚ：全グリコ−ル成分に対するダイマ−ジオ−ル成分のモル％
【００４１】
前記式（１）の下限値よりも小さい場合、すなわち、エチレングリコールに対する１，４−テトラメチレングリコールの組成比が小さすぎる場合、結晶化速度が遅く、溶融状態から急冷するとアモルファスの状態で固化するため、ブロッキングや熱履歴により白化しやすくなる。一方、前記式（１）の上限値よりも小さい場合、すなわち、エチレングリコールに対する１，４−テトラメチレングリコールの組成比が大きすぎる場合、結晶化速度が速すぎて結晶が微結晶状態より大きく成長してしまうため白化しやすくなる。
【００４２】
（１−４）共重合ポリエステルの重合
共重合ポリエステルの重合方法は、従来公知の方法が適用できる。
例えば、芳香族ジカルボン酸及びその低級アルキルエステルと、エチレングリコ−ル、プロピレングリコ−ル、テトラメチレングリコ−ル、１，４−シクロヘキサンジメタノ−ル、ダイマ−ジオ−ルなどのジオ−ルとのエステル化反応またはエステル交換反応により低分子量体を生成する初期反応と、この低分子量体を重縮合させ高分子量とする後期反応によって製造する方法が最も一般的である。
【００４３】
共重合ポリエステルの製造には、エステル交換触媒として、従来公知のチタン、亜鉛、マンガン、コバルト、鉛、カルシウム、マグネシウムなどの金属化合物を適用することができる。また重縮合触媒としては、チタン、アンチモン、ゲルマニウム、スズ等の金属化合物を適用することができる。これらの触媒以外に、熱酸化安定剤やリン化合物の添加もまた可能である。
【００４４】
（１−５）共重合ポリエステルへの金属塩化合物の含有
微結晶化に対しては、金属塩化合物を結晶化促進剤として併用することが有効であり、透明性が一層良好となる。金属塩化合物の含有によるヘイズの改善効果は、金属塩化合物を含有しない場合のヘイズと比較して、０．２％以上小さくなることが好ましい。ヘイズの改善効果が０．２％以下では、視覚的にみて透明性に殆ど差は見られない。好ましいヘイズの改善効果は、０．３％以上、特に好ましくは０．４％以上である。
【００４５】
前記金属塩化合物としては、周期律表第Ｉ−ａ属、または第ＩＩ−ａ属に属する金属元素を有する金属塩化合物が好ましい。なかでも、脂肪族カルボン酸あるいはリン化合物のＬｉ、Ｎａ、Ｋ、Ｃａ塩が特に好ましい。
【００４６】
金属塩化合物の含有量は共重合ポリエステルの組成によっても異なるが、共重合ポリエステルに対して金属元素として０．５〜５．０質量％を含有させることが効果的である。共重合ポリエステルに対する金属塩化合物の含有量が０．５質量％未満ではさらなる結晶化促進効果が小さく、逆に５．０質量％を越えるとポリエステルへの分散性が悪くなるばかりでなく、成形性の悪化や物性低下が起こりやすくなる。
【００４７】
前記金属塩化合物の含有量は、下限値がポリエステルに対して０．８質量％であることがさらに好ましく、特に好ましくは１．０質量％である。また、金属塩化合物の含有量は、上限値がポリエステルに対して４．５質量％であることがさらに好ましく、特に好ましくは４．０質量％である。
【００４８】
金属塩化合物の共重合ポリエステルへの混合は、１軸押出機、２軸押出機、あるいは成形加工時のポリエステルへの溶融工程への添加等によって行うことができる。一例として、２軸押出機を使用して金属塩化合物をポリエステルへ混合する場合について述べる。
【００４９】
金属塩化合物の混合には、２軸押出機（東芝機械（株）製、ＴＥＭ−３７ＢＳ）を使用する。混合時の樹脂温度２５０℃、スクリュ−回転数１００ｒｐｍ、ベント真空度１〜５ｈＰａ、フィ−ド量１５ｋｇ／ｈｒの条件で金属塩化合物をポリエステルに均一混合した後ストランド状に押出し、水冷下チップ状にカッティングする。また、金属塩化合物の混合時に、光安定剤や透明性に悪影響のない顔料等も同時にブレンドすることも可能である。
【００５０】
（２）シートの作成
本発明において、上記の共重合ポリエステルをシート状に成型加工する必要がある。シート状に成型加工する方法としては、熱プレス法、カレンダー法、Ｔダイ押出法、インフレーション押出法等の公知の方法を用いることができる。好ましくは、以下に述べるＴダイ押出法である。
【００５１】
上記のエステル交換反応及び重縮合反応を行った共重合ポリエステルのチップを５０〜１００℃で一昼夜減圧乾燥し、次いで一軸押出機或いは二軸押出機を用いて（融点＋１０℃）〜（融点＋８０℃）の範囲で溶融し、必要に応じて濾過処理により異物を除去した後、表面温度が１０〜５０℃のチルロール上にＴダイからシート状に溶融押出しすることにより、ポリエステルシートを得ることができる。
【００５２】
ポリエステルシートの厚みは、特に限定されるものではないが、２５〜５００μｍが好ましい。
【００５３】
本発明のインサート成形用ポリエステルシ−トは、単層構成で用いることができるほかに、各層の機能を分配した多層構成としてもよい。
【００５４】
多層構成としては、例えば、弾性率の異なる共重合ポリエステル組成物からなる層を多層化したもの、本発明で用いる共重合ポリエステルからなる層とポリエチレンやポリプロピレンなどのオレフィン樹脂、ポリエステル樹脂、ポリカ−ボネ−ト樹脂、塩化ビニル樹脂、アクリル樹脂などの他の熱可塑性樹脂層を積層したもの、などが挙げられる。
【００５５】
また、前記ポリエステルシートには、必要に応じて、帯電防止層、接着性改質層、易滑層（バインダー樹脂に粒子や潤滑剤などを含有させた樹脂組成物層）、等の各種の機能層を積層しても構わない。また、シート表面に物理的あるいは化学的な処理を行って、表面を改質させてもよい。
【００５６】
【実施例】
次に、本発明のインサート成形用ポリエステルシートを実施例及び比較例により詳しく説明するが、本発明は当然以下に示す実施例に限定されるものではない。
【００５７】
本実施例で得られた共重合ポリエステルの組成及び物性、及びポリエステルシートの特性は下記の方法により評価した。
【００５８】
（１）共重合ポリエステルの組成分析
ポリエステルの組成分析は、試料を重水素化クロロホルム／トリフルオロ酢酸＝９０／１０（容積比）の混合溶媒に溶解し、ＮＭＲ分光器（バリアン社製、Ｕｎｉｔｙ−５００）を用いて行った。
【００５９】
（２）融点
示差走査型熱量計（島津製作所（株）製、ＤＳＣ−５０）、試料１０ｍｇをアルミ製のパンに充填し、窒素雰囲気下２０℃／分の昇温速度で２９０℃まで昇温し、同温度で３分間保持した後、アルミパンを液体窒素中に投じ急冷した。急冷したアルミパンを再度示差走査型熱量計にセットし、２０℃／分の昇温速度で昇温した時に出現する吸熱ピ−クのピ−ク温度を融点とした。
【００６０】
（３）還元粘度
還元粘度（ηｓｐ／Ｃ）は試料０．１ｇを２５ｍｌのフェノ−ル／テトラクロロエタン＝６０／４０（質量比）の混合溶液に溶解し、オストワルド粘度計を用い３０℃で測定した。
【００６１】
（４）ヘイズ
ヘイズメ−タ−（日本電色工業（株）製、Ｍｏｄｅｌ　ＮＤＨ２０００）を用いて、試料のヘイズを測定した。測定値は下記式により、シ−ト厚み１００μｍのヘイズ値に換算した。
ヘイズ（％）＝　Ｈｚ（％）×１００（μｍ）／Ａ（μｍ）
ここで、Ｈｚ（％）は測定試料の実測ヘイズ値であり、Ａは測定試料の実測厚み（μｍ）を示す。
【００６２】
（５）弾性率
ＡＳＴＭ−Ｄ６３８に準じて、試料の弾性率を測定した。
【００６３】
（６）結晶化指数Ｘｃ
試料を２０ｍｍ×１８ｍｍの大きさに切り出し、広角Ｘ線回折用測定試料とした。Ｘ線回折の測定は、「Ｘ線解析の手引き　改訂第３版、８４頁、１９８５．６．３０発行、理学電機株式会社」に記載の方法に順じて下記に示す測定条件で、２θ−Ｘ線強度のプロファイルを反射法により求めた。
【００６４】
2004107587.tif 000003
【００６５】
（結晶化指数Ｘｃの定義）
結晶化指数Ｘｃの定義を、図１を用いて説明する。
まず、試料（ポリエステルシート）に対し広角Ｘ線測定を行い、２θ−Ｘ線強度のプロファイルの移動平均近似線（区間：３０）を求めた。
縦軸のＸ線強度は、試料厚さ、粗さ等により変化するので、伸縮してもピ−ク高さの比率は変わらないとして、各移動平均近似線が２θ＝１３°におけるＸ線強度が２５０ｃｐｓとなるように、各値を１次変換した。次に、この移動平均近似線の２θが９°と３５°における２点を結びベ−スラインＣとし、２θが９°から３５°までの範囲の移動平均近似線とベ−スラインで囲まれた面積Ｓを求めた。
【００６６】
例えば、図１において、ハ−ドセグメントのグリコ−ル成分がＥＧ１００モル％の時の散乱プロファイル（具体例として、比較例２）を非晶構造由来とし、ソフトセグメント及びジカルボン酸成分の組成を一定にしたまま、ハ−ドセグメントのグリコ−ル成分の組成を変化させた時の散乱プロファイル（具体例として、実施例１）との差が結晶構造由来によるものとして、結晶化指数Ｘｃを下記の如く定義した。
結晶化指数Ｘｃ（％）＝（（ＳＢＣ−ＳＡＣ）／ＳＡＣ）×１００
上式で、ＳＡＣは非晶構造に起因する散乱プロファイルの面積を示し、ＳＢＣは結晶構造に起因する散乱プロファイルの面積を示す。
【００６７】
本発明では、前記方法で求めた試料（ポリエステルシート）の散乱プロファイルの面積をＳＢＣとした。
次いで、前記試料作成時に用いた共重合ポリエステルに対し、ソフトセグメント及びジカルボン酸成分の組成を一定にし、ハ−ドセグメントのグリコ−ル成分をＥＧ１００モル％とする以外は前記試料と同様にして共重合ポリエステルを作成し、ブランク試料とした。該ブランク試料のチップを水分率が０．１％以下となるまで真空乾燥し、二軸押出機（池貝鉄工社製、ＰＣＭ−３０）を用いて溶融混合し、溶融樹脂をＴ−ダイスより表面温度３０℃のチルロール上にシート状に押出し、急冷固化させ、前記シートサンプルと同じ厚みの未延伸シートを作成し、前記と同様にして、面積ＳＡＣを求めた。そして、結晶化指数Ｘｃを前記と同様にして求めた。
【００６８】
（７）成形性
得られたシートに圧空成形法により携帯電話のプッシュボタン状の凹凸を付けてインサート成形を行った。得られた成形物の凹凸の付き方を目視で外観評価を行い、下記基準で判定した。
○：凹凸がくっきりと形成されている。
△：凹凸のエッジの部分が若干なだらかになっている。
×：凹凸がはっきりと形成されていない。
【００６９】
（８）耐熱性
得られたシートを１００℃の熱風乾燥機で８時間熱処理し、熱処理前後での凹凸部の外観及び透明性の変化を目視観察し、下記基準で判定した。
○：凹凸部の外観及び透明性に変化なし
△：凹凸部の外観または透明性がわずかに変化
×：凹凸部の外観または透明性が大きく変化
【００７０】
（９）耐溶剤性
得られたシートを、トルエンとメチルエチルケトンの２種類の有機溶媒中に８時間浸漬し、その前後での透明性の変化で目視観察し、下記基準で判定した。
○：両溶媒とも変化なし
△：わずかに変化
×：大きく変化（白化）
【００７１】
実施例１
エステル交換反応釜にジメチルテレフタレ−ト（ＤＭＴ）８３，８００質量部、エチレングリコール（ＥＧ）２６，１００質量部、１，４−テトラメチレングリコール（ＴＭＧ）３８，１００質量部、ダイマージオール（ＤＤＯ）（ユニケマ製、ＰＲＩＰＯＬ２０３３）１０，０００質量部、触媒としてテトラブチルチタネ−ト（ＴＢＴ）１００質量部、酸化防止剤としてヒンダードフェノール系酸化防止剤（チバガイギ−製、イルガノックス１０１０）１００質量部及びリン系酸化防止剤（旭電化製、アデカスタブＰＥＰ−３６）１００質量部を仕込み、内温を１２０〜２２６℃まで９０分間で昇温し、同温度で２０分間ホ−ルドしてエステル交換反応を行った。
【００７２】
続いて、エステル交換反応終了物を重縮合反応釜に移送して、７５分で缶内温度を２２０℃から２５０℃まで昇温した。同時に缶内圧を徐々に減圧とし、最終的に０．８ｈＰａとした。この条件で内容物の溶融粘度が３０００ｄＰａ・ｓとなるまで重縮合反応を続けた後、窒素で微加圧下、内容物を水中に吐出し、チップ状にカッティングした。得られた共重合ポリエステルの組成及び特性を表１に示す。
【００７３】
上記共重合ポリエステルを水分率が０．１％以下となるまで真空乾燥した。次いで、チップを二軸押出機（池貝鉄工社製、ＰＣＭ−３０）を用いて樹脂温度２２０℃で溶融混合し、溶融樹脂をＴ−ダイスより表面温度３０℃のチルロール上にシート状に押出し、急冷固化させ、厚み１５０μｍの未延伸シートを得た。得られた未延伸シートの特性を表２及び３に示した。表２、３より、前記未延伸シートは、透明性、成形性、耐熱性、耐溶剤性に優れている。
【００７４】
実施例２
実施例１において、共重合ポリエステルの仕込み時に、グリコール成分であるＴＭＧとＥＧの組成比を７０モル％／３０モル％に変更し、かつ二軸押出機での前記共重合ポリエステルの溶融温度を２０６℃に変更したこと以外は実施例１と同様にして、厚み１５０μｍの未延伸シートを得た。得られた共重合ポリエステルの組成及び特性を表１に、シート特性を表２及び３に示す。
【００７５】
実施例３
実施例１において、共重合ポリエステルの仕込み時に、グリコール成分であるＴＭＧとＥＧの組成比を７０モル％／３０モル％に変更し、かつＤＤＯの組成を１０モル％とし、さらに二軸押出機での前記共重合ポリエステルの溶融温度を１８８℃に変更したこと以外は実施例１と同様にして、厚み１５０μｍの未延伸シートを得た。得られた共重合ポリエステルの組成及び特性を表１に、シート特性を表２及び３に示す。
【００７６】
比較例１
実施例１において、共重合ポリエステルの仕込み時に、グリコール成分であるＴＭＧとＥＧの組成比を９５モル％／５モル％に変更し、かつ二軸押出機での前記共重合ポリエステルの溶融温度を２３４℃に変更したこと以外は実施例１と同様にして、厚み１５０μｍの未延伸シートを得た。得られた共重合ポリエステルの組成及び特性を表１に、シート特性を表２に示す。なお、透明なシートが得られなかったため、圧空成形機によるインサート成形を行わなかった。
【００７７】
比較例２
実施例１において、共重合ポリエステルの仕込み時に、グリコール成分としてＴＭＧの供給を止め、ＥＧ１００モル％とし、かつ二軸押出機での前記共重合ポリエステルの溶融温度を２６８℃に変更したこと以外は実施例１と同様にして、厚み１５０μｍの未延伸シートを得た。得られた共重合ポリエステルの組成及び特性を表１に、シート特性を表２及び３に示す。得られたシートは圧空成形機によるインサート成形時に白化したため、耐熱性と耐溶剤性の評価は行わなかった。
【００７８】
比較例３
実施例１において、共重合ポリエステルの仕込み時に、グリコール成分としてＥＧの供給を止め、ＴＭＧを１００モル％とし、かつＤＤＯを１６モル％に変更し、さらに二軸押出機での前記共重合ポリエステルの溶融温度を２１６℃に変更したこと以外は実施例１と同様にして、厚み１５０μｍの未延伸シートを得た。得られた共重合ポリエステルの組成及び特性を表１に、シート特性を表２に示す。なお、透明なシートが得られなかったため、圧空成形機によるインサート成形を行わなかった。
【００７９】
比較例４
実施例１において、共重合ポリエステルの仕込み時に、グリコール成分であるＴＭＧとＥＧの組成比を９０モル％／１０モル％、かつＤＤＯを５０モル％に変更し、かつ二軸押出機での前記共重合ポリエステルの溶融温度を１４０℃に変更したこと以外は実施例１と同様にして、厚み１５０μｍの未延伸シートを得た。得られた共重合ポリエステルの組成及び特性を表１に、シート特性を表２及び表３に示す。
【００８０】
比較例５
ポリエチレンテレフタレート（固有粘度：０．６５ｄｌ／ｇ）を用い、水分率が０．１％以下になるまで乾燥した後、Ｔダイから押し出し、静電荷により　キャスティングドラムに密着させ、未延伸フィルムを得た。該未延伸フィルムを９０℃に加熱されたロールで加熱し、縦方向に３．５倍延伸した後、テンター内において９０℃に予熱し、１１０℃に加熱しながら幅方向に４．０倍延伸し、さらに、２２０℃で１５秒間の熱固定処理を行った。次いで、該フィルムを２００℃から１５０℃に冷却しながら巾方向に５％弛緩し、厚みが１５０μｍの透明な二軸延伸ポリエチレンテレフタレートフィルムを得た。得られたフィルムの弾性率は４．６ＧＰａであった。表３より、得られたフィルムは耐熱性及び耐溶剤性に優れていたが、成形性は不良であることが分かる。
【００８１】
【表１】
2004107587.tif 000004
【００８２】
【表２】
2004107587.tif 000005
【００８３】
【表３】
2004107587.tif 000006
【００８４】
【発明の効果】
本発明の共重合ポリエステルからなる未延伸シートは、耐溶剤性、耐熱性、成形性、透明性に優れインサート成形用途に適している。さらに、燃焼時に塩化水素ガス等の有害物質を発生せず、燃焼発熱量が低いため焼却炉を傷めないなど環境負荷が小さいという長所がある。
【図面の簡単な説明】
【図１】結晶化指数Ｘｃを定義するための説明図である。
【符号の説明】
Ａ　ハードセグメントのグリコール成分がＥＧ１００モル％の時の２θ−Ｘ線強度プロファイルの移動平均近似線
Ｂ　ソフトセグメントの組成比を一定にしたまま、ハードセグメントのグリコール組成を変化させた時の２θ−Ｘ線強度プロファイルの移動平均近似線
Ｃ　移動平均近似線（ＡまたはＢ）の２θが９°と３５°における２点を結んだベースライン
ＳＡＣ　非晶構造に起因する散乱プロファイルの面積
ＳＢＣ　結晶構造に起因する散乱プロファイルの面積
【図１】
2004107587.tif 000007